СПОСОБ ПОЛУЧЕНИЯ ЭРОЗИОННО-СТОЙКИХ ЛИТЕЙНЫХ ФОРМ С ЭПОКСИАКРИЛАТНЫМ СВЯЗЫВАЮЩИМ ПО ХОЛОДНЫМ ЯЩИКАМ

1. Способ получения литейной формы, включающий
(a) введение литейной смеси и образование литейной формы посредством литейной модели; и
(b) отверждение указанной формы газообразным диоксидом серы, причем указанная литейная смесь содержит
(c) от 90 до 99 вес.ч. литейного заполнителя;
и связующее для литейных масс, содержащее:
(d) от 20 до 70 вес.ч. эпоксидной смолы;
(e) от 5 до 50 вес.ч. акрилата;
(f) по меньшей мере 3,0 вес.% органофункционального силана,
(g) эффективное количество пероксида, если (d) не смешано с (g),
причем указанные весовые части рассчитаны на 100 частей связующего.
2. Способ по п.1, в котором связующее содержит от, примерно, 40 до 65 вес.ч. эпоксидной смолы, от 5 до 30 вес.ч. акрилата, от 15 до 20 вес.ч. радикального инициатора и от 4 до 6 вес.ч. органофункционального силана, причем указанные весовые части рассчитаны на 100 частей связующего.
3. Способ по п.2, в котором эпоксидная смола содержит эпоксидную смолу, производную от бисфенола, выбранного из группы, состоящей из бисфенола A, бисфенола F или их смесей.
4. Способ по п.3, в котором эпоксидная смола имеет эпоксидный эквивалентный вес (EEW) от, примерно, 165 до, примерно, 225 г на эквивалент.
5. Способ по п.4, в котором акрилат является мономером.
6. Способ по п.5, в котором акрилат является триметилолпропантриакрилатом, гександиолдиакрилатом или их смесями.
7. Способ по п.6, в котором силан выбран из группы, состоящей из γ-глицидоксипропилтриметоксисилана, винилтриметоксисилана, γ-изоцианатопропилтриэтоксисилана, октилтриэтоксисилана и γ-акрилоксипропилтриметоксисилана.
8. Литейная форма, полученная способом по любому из пп.1-7.
9. Способ литья металлического изделия, включающий
(a) изготовление непокрытой литейной формы по п.8;
(b) выливание указанного металла, пока он находится в жидком состоянии, в указанную литейную форму;
(c) остывание и отверждение указанного металла; и затем
(d) отделение отлитого изделия.
10. Металлическая отливка, полученная способом по п.9.